(57)【要約】【構成】この発明によれば、記録密度の異なる複数の記録層が積層された互換再生ピックアップ調整用テストディスクにおいて、各記録層に一定の形式で記録された信号記録面が設けられているテストディスクである。【効果】１枚のディスクに記録密度の異なる複数の記録層を積層することにより、互換再生ピックアップを調整する際、ディスク交換およびその調整作業が省略できる。また、ディスク交換によるディスク自体およびチャッキング状態の違いがないため、高精度にピックアップの調整を行うことができる。【選択図】  図１
2004303351.tif 000002
【特許請求の範囲】
【請求項１】
記録密度の異なる複数の記録層を積層し、各前記記録層に信号が一定の形式で記録された信号記録面を設けた、互換再生ピックアップの調整に用いるテストディスクにおいて、
前記信号記録面の一つがブルーレイディスクの規格で形成される信号面であることを特徴とする、テストディスク
【請求項２】
前記信号記録面に形成された読み出し領域が区分された、請求項１記載のテストディスク。
【請求項３】
前記信号記録面に波長選択性を有する多層膜が形成された、請求項１記載のテストディスク。
【請求項４】
記録密度の異なる複数の前記記録層を積層し、各前記記録層に信号が一定の形式で記録された前記信号記録面を設けた、前記互換再生ピックアップの調整に用いるテストディスクにおいて、
前記信号記録面の一つがアドバンストオプティカルストレージの規格で形成される信号面であることを特徴とする、テストディスク
【請求項５】
前記信号記録面に形成された前記読み出し領域が区分された、請求項４記載のテストディスク。
【請求項６】
前記信号記録面に波長選択性を有する前記多層膜が形成された、請求項４記載のテストディスク。
【発明の詳細な説明】
【０００１】
【発明の属する技術分野】
この発明は、テストディスクに関し、特に記録密度の異なる複数の記録層を積層し、各記録層に信号が一定の形式で記録された信号記録面を設けた、互換再生ピックアップの調整に用いるテストディスクに関する。
【０００２】
【従来技術】
従来のテストディスクの一例が、特許文献１に開示されている。この従来技術は、基板の厚みの異なるＣＤやＤＶＤなどの光ディスクを互換再生できる再生装置用ピックアップの調整に用いる光ディスクである。複数の光ディスクを同一方向からレーザビームで再生できるように紫外線硬化樹脂で貼り合わせて作成されたディスクであり、各信号記録面が異なるフォーマットで、径方向に異なる位置に形成されている。
【０００３】
この従来技術によれば、互換再生ピックアップが各ディスクを正しく再生できるかどうかを確認するため、その都度ディスクを付け替える必要がなく、ピックアップの調整精度を向上させることができる。
【０００４】
【特許文献１】
特許  第２９８３９２０号公報
【０００５】
【発明が解決しようとする課題】
近年、記録容量がＤＶＤの数倍にも達するブルーレイディスクやアドバンストオプティカルストレージ（ＡＯＤ）などが開発されている。
【０００６】
現在、殆どのＤＶＤ再生機でＣＤを再生できるようにされているが、今後商品化が期待されるブルーレイディスクやＡＯＤなどの高密度ディスクの再生機でも同様にＣＤやＤＶＤなどの低密度ディスクを再生できる下位互換性が求められる。
【０００７】
しかしながら、記録密度の違いにより、ディスクのピット（記録マーク）の大きさ、ピッチ、基板の厚みなどの物理的構造や、記録信号の変調方式などが異なるため、互換再生できるようにピックアップを調整することはかなり難しい。なぜなら、記録密度の向上によりディスクなどのスペックが厳しくなっており、ピックアップの調整に要求される精度も高まっているからである。
【０００８】
それゆえに、この発明の主たる目的は、高密度ディスクと低密度ディスクとの互換再生ピックアップの調整を高精度かつ迅速に行うことができる、テストディスクを提供することである。
【０００９】
【課題を解決するための手段】
第１発明は、記録密度の異なる複数の記録層を積層し、各記録層に信号が一定の形式で記録された信号記録面を設けた、互換再生ピックアップの調整に用いるテストディスクにおいて、信号記録面の一つがブルーレイディスクの規格で形成される信号面であることを特徴とするテストディスクである。
【００１０】
なお、その信号記録面に読み出し領域が区分されて形成される。あるいは、その信号記録面に波長選択性を有する多層膜が形成される。
【００１１】
第２発明は、記録密度の異なる複数の記録層を積層し、各記録層に信号が一定の形式で記録された信号記録面を設けた、互換再生ピックアップの調整に用いるテストディスクにおいて、信号記録面の一つがアドバンストオプティカルストレージの規格で形成される信号面であることを特徴とするテストディスクである。
【００１２】
なお、その信号記録面に読み出し領域が区分されて形成される。あるいは、その信号記録面に波長選択性を有する多層膜が形成される。
【００１３】
【作用】
テストディスクは信号記録面が積層され、読み出し領域が部分的に形成される。このため、ピックアップを移動させるだけで、各読み出し領域に信号記録面を再生するレーザ光を照射できる。
【００１４】
このテストディスクを用いて互換再生ピックアップを調整すると、異なる信号記録面の調整に変える際にディスクを交換する必要がなく、交換の作業と時間とが省略できる。また、ディスク交換による各ディスクの偏芯や傾きなどの調整も不要になるためタクトタイムを短縮できる。さらに、ディスク交換によるディスク自体およびチャッキング状態の違いがないため、信頼性の高い評価データが得られ、高精度にピックアップを調整できる。
【００１５】
このような信頼性の高いテストディスクの信号記録面の一つをブルーレイディスクまたはＡＯＤにすることにより、高密度ディスクの再生機でも低密度ディスクを再生できる下位互換性が可能となる。
【００１６】
また、信号記録面に区分された読み出し領域を形成せず、波長選択性を有する多層膜を形成する。多層膜は再生記録面の再生波長のレーザ光を反射し、再生記録面より読み取り面と反対側にある記録面の再生波長のレーザ光を透過する。よって、この多層膜を信号記録面に形成したテストディスクを用いてピックアップを調整すると、ピックアップを移動させず、照射するレーザ光の波長を変えるだけで各ディスクを調整できる。このため、さらに調整時間が短縮でき、評価データの信頼性は高まる。
【００１７】
【発明の効果】
この発明によれば、互換再生ピックアップを調整する際のディスク交換によるディスク状態の差がなくなるため、高精度に調整でき、高密度ディスクと低密度ディスクとの調整に用いられる。また、ディスク交換やそれに伴う調整の時間や作業を省略することができるため迅速に調整できる。
【００１８】
この発明の上述の目的，その他の目的，特徴および利点は、図面を参照して行う以下の実施例の詳細な説明から一層明らかとなろう。
【００１９】
【実施例】
第１実施例
図１に示すこの発明の第１実施例であるテストディスク１０はピックアップ１２によって再生される。図１では右側がテストディスク１０の内周側であり、左側が外周側である。
【００２０】
テストディスク１０は、積層された３つの記録層１４，２０，および２６を含む。第１記録層１４は第１基板１６とそれに積層された保護層１８とを含み、第２記録層２０は第２基板２２とそれに積層された接着層２４とを含み、第３記録層２６は第３基板２８とそれに積層された接着層３０とを含む。
【００２１】
各基板の材料はいずれも透明でなければならない。そして、反りが出ないという理由でガラスが好ましいが、たとえばＰＣ（ポリカーボネート）やＰＭＭＡ（ポリメチルメタクリレート）などの透明な樹脂を用いてもよい。接着層２４および３０並びに保護層１８の材料は、硬化時間が短く透明である紫外線硬化性アクリル樹脂が好ましいが、その他の透明な樹脂を用いてもよい。
【００２２】
第１基板１６には第１波長レーザ光３２で再生可能な第１信号が記録された第１信号記録面３４が、第２基板２２には第２波長レーザ光３６で再生可能な第２信号が記録された第２信号記録面３８が、そして第３基板２８には第３波長レーザ光４０で再生可能な第３信号が記録された第３信号記録面４２が、それぞれ形成される。各信号記録面３４，３８および４２の一部が読み出し領域としてアルミニウムの反射膜４４で覆われる。すなわち、第１信号記録面３４から第３信号記録面４２にかけて、それぞれ読み出し領域ｗ１、ｗ２およびｗ３が外周側から内周側に部分的に順に区分される。
【００２３】
なお、反射膜の材料はアルミニウムの代わりに、銀、インジウム、アンチモンおよびテルルの合金（Ａｇ−Ｉｎ−Ｓｂ−Ｔｅ系）、あるいはゲルマニウム、アンチモンおよびテルルの合金（Ｇｅ−Ｓｂ−Ｔｅ系）を使用してもよい。
【００２４】
また、ここでは読み出し領域ｗ１、ｗ２およびｗ３を外周側から内周側に順に設けているが、どの順番に設けてもよい。
【００２５】
この実施例では、具体的に第１信号記録面３４、第２信号記録面３８および第３信号記録面４２は、それぞれ図２に示すＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、およびブルーレイディスクの規格で信号面（ピットやグルーブなど）を形成している。したがって、上述の第１波長、第２波長、および第３波長は、一例として７８０ｎｍ、６５０ｎｍ、および４０５ｎｍである。また、ＣＤの読み取り面側（ピックアップのある側）の基板厚ｈ１は１．２ｍｍ、ＤＶＤの基板厚ｈ２は０．６ｍｍ、ブルーレイディスクの基板厚ｈ３は０．１ｍｍである。ディスク１０の全体の厚みｈ１＋βは、保護層１８の厚みβが数μｍとディスクに比べて非常に薄いためｈ１＝１．２ｍｍと近似できる。第１基板１６の厚みｓ１は数１で与えられ、第２基板２２の厚みｓ２は数２で与えられる。ただし、接着層２４，３０の厚みαは数十μｍである。第３基板２８の厚みｓ３はｈ３＝０．１ｍｍである。
【００２６】
【数１】
ｈ１−ｈ２−α＝０．６−α
【００２７】
【数２】
ｈ２−ｈ３−α＝０．５−α
なお、ここではＣＤ、ＤＶＤ、およびブルーレイディスクの３つの信号記録面を有しているが、互換再生ピックアップ１２の仕様に合わせた信号記録面、たとえばＤＶＤとブルーレイディスクとの２つの信号記録面だけを形成してもよい。
【００２８】
互換再生ピックアップ１２を調整するためには、各信号記録面に設けた読み出し領域にレーザ光を照射して反射膜４４で反射された光をピックアップ１２で検出することにより行う。この場合、ＤＶＤを再生する場合は、ピックアップ１２からレーザ光３６を第２信号記録面３８の読み出し領域ｗ２に照射する。次にブルーレイディスクの場合は、ピックアップ１２を内側に移動させ、レーザ光４０を第３信号記録面４２の読み出し領域ｗ３に照射し、ＣＤの場合はピックアップ１２を外側に移動させ、レーザ光３２を読み出し領域ｗ１に照射する。
【００２９】
このように、１枚のテストディスク１０の中に記録層が積層され、各信号記録面の一部に反射膜４４で覆われた読み出し領域を形成すると、ディスクを付け替えずにピックアップ１２を移動させるだけで、各信号記録面にレーザ光を照射することができるため、迅速に互換再生ピックアップ１２で各ディスクを調整できる。また、ディスクを交換すると、各ディスクの状態およびチャッキング状態が異なるため、評価データにディスク状態などの因子が入る。しかし、１枚のテストディスク１０ではこのようなことがなく、ピックアップ１２を高精度に調整できる。
【００３０】
なお、図２に示すその他のデータについてはよく知られたところであるが、「最短ピット長」とは、レーザ光を照射して読み取ることができる最も短いピットの長さである。「トラックピッチ」とは、隣接するトラック間の距離である。「スポット径」とは、照射されたレーザ光の信号記録面におけるスポットの直径である。「開口数」とは、ピックアップの対物レンズの解像度や焦点深度などを決める値であり、開口数が大きいほど、解像度が高く光量の多いレーザ光が得られるが、その反面、焦点深度は浅くなる。「波長」とは半導体レーザから照射されるレーザ光の波長である。
【００３１】
次に、図１実施例のテストディスク１０の製造方法について、図３〜図６を参照しながら説明する。
【００３２】
第１記録層１４のための第１基板１６は、図３（Ａ）に示す第１信号記録面３４を一方の面に有し、たとえば先に挙げた光透過性樹脂による射出成形によって作製される。ついで、第１信号記録面３４の読み出し領域以外の部分をマスキングして、スパッタリングなどでアルミニウムの反射膜４４を図３（Ｂ）のように形成する。その上から保護層１８で覆い、図３（Ｃ）の第１記録層１４を作成する。
【００３３】
図４（Ａ）の第２信号記録面３８が一方の面に形成された第２基板２２は、透明樹脂を用いて射出成形により作製される。この第２信号記録面３８の読み取り領域に図４（Ｂ）に示すようにスパッタリングなどでアルミニウムの反射膜４４を形成する。また、図５（Ａ）の第３基板２８もその一方の面に第３信号記録面４２が形成されるように、射出成形で作成される。この第３信号記録面４２の内、図５（Ｂ）に示すように第１信号記録面３４と第２信号記録面３８との読み取り領域を除いた部分に反射膜４４を形成する。
【００３４】
それぞれ作成した３つの基板１６，２２，および２８を、図６で示すように、紫外線硬化樹脂４６により貼り合せて、紫外線を照射し紫外線硬化樹脂４６を硬化させることにより、図７のテストディスク１０を作成する。
【００３５】
なお、ここでは３つの基板の作成方法に射出成形を例に挙げたが、２Ｐ（Ｐｈｏｔｏ  Ｐｏｌｙｍｅｒ）成形法を用いてもよい。
【００３６】
また、テストディスク１０の別の製造方法について、図８〜図１１を参照しながら説明する。
【００３７】
上記製造方法と同様に射出成形で作成された第１基板１６に反射膜４４と保護層１８とを形成し、第２基板２２に反射膜４４を形成する。これら２つの基板１６および２２を紫外線硬化樹脂４６で貼り合せて、図８に示す第１記録層１４と第２記録層２０との一体層４８を作成する。
【００３８】
あらかじめ作製しておいた一体層４８に２Ｐ成形法を用いて第３記録層２６を作成する。たとえば、一体層４８に第３信号記録面４２が設けられた金型をあて、その中に光硬化性樹脂を注入し、紫外線を一体層４８側から照射して樹脂を硬化させると、図９に示すように一体層４８上に第３信号記録面４２を有する紫外線硬化樹脂層３０ａが形成される。この第３信号記録面４２の読み出し領域以外の部分にマスキングして、スパッタリングなどによりアルミニウムの反射膜４４を形成する（図１０）。最後に、第３信号記録面４２上に保護シートを貼り付けるか、スピンコートなどで透明樹脂を埋め込むと、図１１の３つの記録層が積層された１枚のテストディスク１０が作成される。
【００３９】
なお、ここでは、第３記録層４２の成形において、第１記録層１４と第２記録層２０との一体層４８上に直接信号記録面４２を有する紫外線効果樹脂層３０ａを設けたが、別に信号記録面４２を有する紫外線硬化樹脂層３０ａを作製し、後で一体層４８に貼り付けてもよい。
【００４０】
第２実施例
図１２に示すこの発明の第２実施例であるテストディスク５０はピックアップ１２によって再生される。図１２では右側がテストディスク５０の内周側となり、左側が外周側である。
【００４１】
テストディスク５０は積層された３つの記録層１４，２０，および２６を含む。これらの構成、材料、製造方法、およびピックアップ１２の再生方法については第１実施例と同様であるため、ここでの説明は省略する。
【００４２】
ただ、反射膜４４の形成領域が第１実施例と異なる。第１基板１６の第１信号記録面３４には全面にスパッタリングによりアルミニウムの反射膜４４が形成される。第２信号記録面３８には第１信号記録面３４の読み出し領域ｗ１を除いてそれより内周側に反射膜４４が形成される。第３信号記録面４２には第１信号記録面３４と第２信号記録面３８との読み出し領域ｗ１とｗ２とを除いてさらに内周側に反射膜４４が形成される。
【００４３】
反射膜を上記のように形成しても、読み出し領域ｗ１，ｗ２，およびｗ３は、第１実施例と同様に第１信号記録面３４から第３信号記録面４２にかけて外周側から内周側に部分的に順に設けられる。
【００４４】
第３実施例
図１３に示すこの発明の第３実施例であるテストディスク５２はピックアップ１２によって再生される。図１３では右側がテストディスク５２の内周側となり、左側が外周側である。
【００４５】
テストディスク５２は積層された２つの記録層１４および５４を含む。第１記録層１４およびテストディスク５２の材料とは第１実施例と同様であるため、ここでの説明は省略する。
【００４６】
第２記録層５４は第２基板５６とそれに積層された接着層５８とを含み、第２基板５６は第２ａ信号記録面６２と第２ｂ信号記録面６６とを有し、第２ａ信号記録面６２は第２ａ波長レーザ光６０で再生可能な第２ａ信号が記録され、第２ｂ信号記録面６６は第２ｂ波長レーザ光６４で再生可能な第２ｂ信号が記録される。各信号記録面の一部または全部がアルミニウムの反射膜４４で覆われ、これらの部分が読み出し領域ｗ１、ｗ２ａ、およびｗ２ｂとなる。すなわち、第１信号記録面３４、第２ａ信号記録面６２、および第２ｂ信号記録面６６の読み出し領域ｗ１，ｗ２ａ，およびｗ２ｂは外周側から内周側に部分的に順に設けられる。
【００４７】
なお、ここでは読み出し領域ｗ１，ｗ２ａ，およびｗ２ｂを外周側から内周側に読み出し領域を設けているが、どの順番でもよい。
【００４８】
この実施例では、具体的に第１信号記録面３４、第２ａ信号記録面６０および第２ｂ信号記録面６４は、それぞれ図１４に示すＣＤ、ＤＶＤ、およびＡＯＤの規格で信号面が形成される。したがって、上述の第１波長、第２ａ波長、および第２ｂ波長は、一例として７８０ｎｍ、６５０ｎｍ、および４０５ｎｍである。また、ＣＤの読み取り面側の基板厚ｈ１は１．２ｍｍ、ＤＶＤとＡＯＤとの基板厚ｈ２は０．６ｍｍである。ディスク５２の全体の厚みｈ１＋βは、保護層１８の厚みβは非常に薄いためｈ１＝１．２ｍｍと近似できる。第１基板１６の厚みｓ１は先の数１で与えられ、第２基板５６の厚みｓ４はｈ２＝０．６ｍｍである。
【００４９】
なお、ここではＣＤ、ＤＶＤ、およびＡＯＤの３つの信号記録面を有しているが、互換再生ピックアップ１２の仕様に合わせた信号記録面、たとえばＤＶＤとＡＯＤとの２つの信号記録面だけを形成してもよい。
【００５０】
互換再生ピックアップ１２の調整は、ピックアップ１２を移動させて、テストディスク５２内に設けられた各読み出し領域ｗ１、ｗ２ａ、およびｗ２ｂにレーザ光３２、６０、および６４を照射し、反射膜４４で反射された光をピックアップ１２で検出することにより行う。すなわち、ＡＯＤを再生する場合、ピックアップ１２からレーザ光６４を第２ｂ信号記録面６６の読み出し領域ｗ２ｂに照射する。ＤＶＤの場合はピックアップ１２を外周側に移動させ、レーザ光６０を読み出し領域ｗ２ａに照射し、ＣＤの場合もピックアップ１２を外周側に移動させ、レーザ光６２を読み出し領域ｗ１に照射する。
【００５１】
このように、１枚のテストディスク５２の中に記録層が積層され、各信号記録面が区分されており、各信号記録面の一部に読み出し領域が形成されると、第１実施例と同様に迅速かつ高精度にピックアップ１２を調整できる。
【００５２】
次に、テストディスク５２の製造方法について、図１５〜図１８を参照しながら説明する。
【００５３】
まず、第１記録層１４は図１５（Ａ）〜図１５（Ｃ）に示すように第１実施例と同様に作製される。次に図１６（Ａ）に示すような第２ａ信号記録面６２と第２ｂ信号記録面６６とを一方の面に有する第２基板５６を射出成形で作成する。そして、これら信号記録面６２および６６上に読み出し領域ｗ１をマスキングして、スッパッタリングなどでアルミニウムの反射膜４４を図１６（Ｂ）のように形成する。それぞれ作成した２つの基板１６と５６とを、図１７で示すように、紫外線硬化樹脂４６により貼り合せ、図１８のテストディスク５２を作成する。
【００５４】
第４実施例
図１９に示すこの発明の第４実施例であるテストディスク６８はピックアップ１２によって再生される。図１９では右側がテストディスク６８の内周側となり、左側が外周側である。
【００５５】
テストディスク６８は積層された３つの記録層１４、２０および２６を含む。これらの構成および材料は第１実施例と同様であるため、ここでの説明は省略する。
【００５６】
ただ、読み出し領域が第１実施例と異なる。信号記録面３８および４２の全面が波長選択性を有する多層膜７０および７２で覆われ、第１信号記録面３４の全面がアルミニウムの反射膜４４で覆われる。したがって、第１実施例ではそれぞれの信号記録面の読み出し領域が部分的であったが、この場合では読み出し領域が各信号記録面の全面である。
【００５７】
信号記録面に形成された波長選択性を有する多層膜は、その信号記録面を再生するレーザ光を反射し、それより読み出し面と反対側にある信号記録面を再生するレーザ光を透過する膜である。具体的には、第１信号記録面３４、第２信号記録面３８および第３信号記録面４２は、それぞれ図２に示すＣＤ、ＤＶＤ、およびブルーレイディスクの規格であり、第１波長、第２波長、および第３波長は７８０ｎｍ、６５０ｎｍ、および４０５ｎｍである。ＤＶＤ３８の波長選択性を有する多層膜７０は再生波長６５０ｎｍのレーザ光３６を反射し、読み取り面と反対側にあるＣＤ３４の再生波長７８０ｎｍのレーザ光３２を透過する。ブルーレイディスク４２の多層膜７２は再生波長４０５ｎｍのレーザ光４０を反射し、ＣＤとＤＶＤとの再生波長６５０ｎｍと７８０ｎｍとの波長を有するレーザ光３２と３６とを透過する。ＣＤ３４は読み取り面の反対側に信号記録面がなくレーザ光を透過しないため、全反射するアルミニウムの反射膜４４を形成する。
【００５８】
互換再生ピックアップ１２の調整は、各信号記録面３４、３８、および４２の再生波長のレーザ光３２、３６、または４０を各記録面３４、３８、および４２に照射し、多層膜７０、７２または反射膜４４で反射された光をピックアップ１２で検出することにより行う。すなわち、ブルーレイディスクを再生する場合はピックアップ１２から波長４０５ｎｍのレーザ光４０を第３信号記録面４２に照射し、次にＤＶＤの場合はピックアップ１２を移動させず波長を６５０ｎｍに変えたレーザ光３６を第２信号記録面３８に照射し、ＣＤの場合もピックアップ１２を移動させず波長を７８０ｎｍに変えたレーザ光３２を信号記録面３４に照射する。
【００５９】
第１実施例〜第３実施例では信号記録面の読み出し領域が全反射するアルミニウムの反射膜４４であるため、各ディスクを再生する場合、各読み出し領域にレーザ光が照射されるようにピックアップ１２を移動させる必要があった。移動させるとディスクのチルトなどの微小なずれが生じるため、再度ピックアップ１２の微調整をしなければならない場合がある。これに対して、第４実施例の多層膜を用いた場合、ピックアップ１２を移動させることなく、レーザ光の波長を変えるだけで各ディスクを再生することができるため、ピックアップ１２の調整精度は向上する。
【００６０】
次に、テストディスク６８の製造方法は図２０〜図２８に示し、また別の製造方法は図２５〜図２８に示すが、いずれも第１実施例と同様であるためここでの説明は省略する。ただ、信号記録面の読み出し領域が第１実施例と異なる。すなわち、図２０（Ｂ）に示すように第１信号記録面３４の全面に反射膜４４を形成し、図２１（Ｂ）、図２２（Ｂ）および図２７に示すように第２信号記録面３８と第３信号記録面４２との全面に波長選択性を有する多層膜７０および７２をスパッタリングまたは真空蒸着法などで形成する。なお、反射膜４４または多層膜７０および７２を信号記録面の全面でなく一部に形成してもよいが、マスキングなどの作業が別途必要になる。
【００６１】
テストディスクの製造において、各記録層の貼り合わせに紫外線硬化樹脂４６を用いる場合、第１実施例〜第３実施例のように反射膜４４を形成すると、樹脂を硬化させる紫外線が反射膜４４で反射されてしまう。しかし、波長選択性を有する多層膜を用いると、樹脂を硬化させる紫外線を遮断してしまうことがないため、紫外線の透過率が上がり、短時間に樹脂が硬化され記録層を精度良く貼り合せることができる。
【００６２】
第５実施例
図２９に示すこの発明の第５実施例であるテストディスク７４はピックアップ１２によって再生される。図２９では右側がテストディスク７４の内周側となり、左側が外周側である。
【００６３】
テストディスク７４は積層された３つの記録層１４および５４を含む。これらの構成および材料は第３実施例と同様であるため、ここでの説明は省略する。
【００６４】
ただ、読み出し領域が第３実施例と異なる。信号記録面６２と６６との全面が波長選択性を有する多層膜７０と７６とで覆われ、第１信号記録面３４の全面がアルミニウムの反射膜４４で覆われる。
【００６５】
具体的には、第１信号記録面３４、第２ａ信号記録面６２および第２ｂ信号記録面６６は、それぞれ図１４に示すＣＤ、ＤＶＤ、およびＡＯＤの規格であり、第１波長、第２ａ波長、および第２ｂ波長は７８０ｎｍ、６５０ｎｍ、および４０５ｎｍである。ＤＶＤの多層膜７０は再生波長６５０ｎｍのレーザ光６０を反射し、読み取り面と反対側にあるＣＤ３４の再生波長７８０ｎｍのレーザ光３２を透過する。ＡＯＤの多層膜７６は再生波長４０５ｎｍのレーザ光６４を反射し、ＣＤの再生波長７８０ｎｍのレーザ光３２を透過する。ＣＤは読み取り面の反対側に信号記録面がなくレーザ光に透過されないため、第１信号記録面３４全体に全反射するアルミニウムの反射膜４４が形成される。
【００６６】
また、ＤＶＤとＡＯＤとの多層膜７０および７６はともに波長７８０ｎｍのレーザ光３２を透過し、波長６５０ｎｍと４０５ｎｍとのレーザ光６０および６４を反射するので、６５０ｎｍと７８０ｎｍとの間で区切れる膜でもよい。たとえば波長７００ｎｍ以上のレーザ光を透過しそれ以下の波長のレーザ光を反射する多層膜であれば、上記のようＤＶＤとＡＯＤとの２つの多層膜を形成することなく１つの膜を共通して利用できる。
【００６７】
ピックアップの調整について、ＤＶＤとＡＯＤとが同じ第２信号記録面にあるため、ピックアップを移動させずにＣＤ，ＤＶＤ、およびＡＯＤの３つのディスクを再生することができない。だが、図２９を参照してわかる通り、ＡＯＤを再生する場合、ピックアップ１２からレーザ光６４をＡＯＤ６６に照射し、ピックアップ１２をそこから移動させずにレーザ光の波長を４０５ｎｍから７８０ｎｍに変えるだけでＣＤ３４にレーザ光３２を照射することができる。また、ＤＶＤの場合も同様にレーザ光６０をＤＶＤ６２に照射し、レーザ光の波長を６５０ｎｍから７８０ｎｍに変えＣＤ３４にレーザ光３２を照射することができる。
【００６８】
次に、テストディスク７４の製造方法について、図３０〜図３３を参照しながら説明する。
【００６９】
各記録層の作成方法および貼り合わせる方法は第３実施例と同様であるため、ここでの説明は省略する。ただ、信号記録面の読み出し領域は異なる。第１信号記録面３４は図３０（Ｂ）に示されるように、その全面に反射膜４４が形成される。第２信号記録面は図３１（Ｂ）に示されるように、第２ａ信号記録面６２をマスキングし内周側の第２ｂ信号記録面６６にスパッタリングまたは真空蒸着法などで波長選択性を有する多層膜７６を形成する。次に多層膜７６を形成した領域をマスキングし、図３１（Ｃ）のように第２ａ信号記録面６２に波長選択性を有する多層膜７０を形成する。
【図面の簡単な説明】
【図１】この発明の一実施例を示す断面図である。
【図２】図１実施例のＣＤ，ＤＶＤ，およびブルーレイディスクの定格値および再生条件である。
【図３】（Ａ）〜（Ｃ）は図１実施例の第１基板の製造方法である。
【図４】（Ａ）〜（Ｂ）は図１実施例の第２基板の製造方法である。
【図５】（Ａ）〜（Ｂ）は図１実施例の第３基板の製造方法である。
【図６】図１実施例の貼り合わせる方法である。
【図７】図１実施例の貼り合わされたテストディスクである。
【図８】図１実施例の他の製造方法における第１基板と第２基板とを貼り合わされた一体層である。
【図９】図１実施例の他の製造方法における第３信号記録面の製造方法である。
【図１０】図１実施例の他の製造方法における反射膜の形成方法である。
【図１１】図１実施例の他の製造方法によるテストディスクである。
【図１２】この発明の他の一実施例を示す断面図である。
【図１３】この発明の他の一実施例を示す断面図である。
【図１４】図１３実施例のＣＤ，ＤＶＤ，およびＡＯＤの定格値および再生条件である。
【図１５】（Ａ）〜（Ｃ）は図１３実施例の第１基板の製造方法である。
【図１６】（Ａ）〜（Ｂ）は図１３実施例の第２基板の製造方法である。
【図１７】図１３実施例の貼り合わせる方法である。
【図１８】図１３実施例の貼り合わされたテストディスクである。
【図１９】この発明の他の一実施例を示す断面図である。
【図２０】（Ａ）〜（Ｃ）は図１９実施例の第１基板の製造方法である。
【図２１】（Ａ）〜（Ｂ）は図１９実施例の第２基板の製造方法である。
【図２２】（Ａ）〜（Ｂ）は図１９実施例の第３基板の製造方法である。
【図２３】図１９実施例の貼り合わせる方法である。
【図２４】図１９実施例の貼り合わされたテストディスクである。
【図２５】図１９実施例の他の製造方法における第１基板と第２基板とを貼り合わされた一体層である。
【図２６】図１９実施例の他の製造方法における第３信号記録面の製造方法である。
【図２７】図１９実施例の他の製造方法における反射膜の形成方法である。
【図２８】図１９実施例の他の製造方法によるテストディスクである。
【図２９】この発明の他の一実施例を示す断面図である。
【図３０】（Ａ）〜（Ｃ）は図２９実施例の第１基板の製造方法である。
【図３１】（Ａ）〜（Ｂ）は図２９実施例の第２基板の製造方法である。
【図３２】図２９実施例の貼り合わせる方法である。
【図３３】図２９実施例の貼り合わされたテストディスクである。
【符号の説明】
１０，５０，５２，６８，７４…テストディスク
１２…ピックアップ
１４…第１記録層
２０，５４…第２記録層
２６…第３記録層
３２…第１波長レーザ光
３４…第１信号記録面
３６…第２波長レーザ光
３８…第２信号記録面
４０…第３波長レーザ光
４２…第３信号記録面
６０…第２ａ波長レーザ光
６２…第２ａ信号記録面
６４…第２ｂ波長レーザ光
６６…第２ｂ信号記録面
７０，７２，７６…波長選択性を有する多層膜
【図１】
2004303351.tif 000003
【図２】
2004303351.tif 000004
【図３】
2004303351.tif 000005
【図４】
2004303351.tif 000006
【図５】
2004303351.tif 000007
【図６】
2004303351.tif 000008
【図７】
2004303351.tif 000009
【図８】
2004303351.tif 000010
【図９】
2004303351.tif 000011
【図１０】
2004303351.tif 000012
【図１１】
2004303351.tif 000013
【図１２】
2004303351.tif 000014
【図１３】
2004303351.tif 000015
【図１４】
2004303351.tif 000016
【図１５】
2004303351.tif 000017
【図１６】
2004303351.tif 000018
【図１７】
2004303351.tif 000019
【図１８】
2004303351.tif 000020
【図１９】
2004303351.tif 000021
【図２０】
2004303351.tif 000022
【図２１】
2004303351.tif 000023
【図２２】
2004303351.tif 000024
【図２３】
2004303351.tif 000025
【図２４】
2004303351.tif 000026
【図２５】
2004303351.tif 000027
【図２６】
2004303351.tif 000028
【図２７】
2004303351.tif 000029
【図２８】
2004303351.tif 000030
【図２９】
2004303351.tif 000031
【図３０】
2004303351.tif 000032
【図３１】
2004303351.tif 000033
【図３２】
2004303351.tif 000034
【図３３】
2004303351.tif 000035